ПОЛИМЕРНАЯ КОМПОЗИЦИЯ
POLYMER COMPOSITION

Изобретение относится к полимерным композициям на основе полибутилентерефталата (ПБТ), для повышение стойкости к жидким агрессивным средам полимерного композиционного материала на основе полибутилентерефтала. Полимерная композиция содержащая полибутилентрефталат, Irganox-B 225, порошкообразный полиэтилен базовой марки ПЭВП-276; модифицированный слоевой алюмосиликат монтмориллонита обладающий гидрофобными свойствами, позволит обеспечить изделиями, характеризующимися, такими важными физическими показателями, как предел текучести расплава, модуль упругости, ударная вязкость, деформация разрушения, диэлектрическая проницаемость и тангенса угла диэлектрических потерь.
Известны материалы (композиционные, конструкционные), полученные из композиций, содержащих полибутилентерефталат, полиэтилен, наполнитель монтмориллонит (RU 2448133, 20.04.2012) или полибутилентерефталат и модифицированный монтмориллонит (RU 2513766, 20.04.2014), или: US 8865309, содержащий комбинацию полибутилентерефталат с другим полимером и наполнитель монтмориллонит.
Полибутилентерефталат является одним из наиболее перспективных и универсальных термопластичных полимеров. ПБТ и его композиции находят широкое применение в качестве конструкционного материала.
Недостатками указанных смесей является значительное понижение модуля упругости в зависимости от времени экспонирования в жидких агрессивных средах, а также напряжения разрушения.
Технический результат изобретения:
- повышение деформационно-прочностных характеристик ПБТ и композиций на его основе при длительном экспонировании в жидких агрессивных средах;
- повышение механических свойств при длительном экспонировании в жидких агрессивных средах ПБТ;
- оптимизация состава полимер-полимерного композита с целью повышения стойкости в агрессивных средах.
Для решения поставленной задачи в качестве модификатора к полибутилентерефталату добавляют полиэтилен высокой плотности, то есть порошкообразный полиэтилен базовой марки ПЭВП-276 с диаметром 0,179; 0,126 и 0,071 мм, при этом возможно содержание каждого из них в смеси в любой пропорции, а также частицы модифицированного слоевого алюмосиликата монтмориллонита, обладающего гидрофобными свойствами. Для стабилизации физико-химических свойств и повышения термоокислительной устойчивости полимер-полимерных систем  добавляют стабилизирующую добавку Irganox-В 225.
Способ осуществляется следующим образом. К полибутилентерефталату добавляют модифицированный слоевой алюмосиликат монтмориллонита, обладающий гидрофобными свойствами, и полиэтилен высокой плотности, то есть порошкообразный полиэтилен базовой марки ПЭВП-276 с диаметром 0,179; 0,126 и 0,071 мм, при этом возможно содержание каждого из них в смеси в любой пропорции, а также  стабилизирующую добавку Irganox-B 225. Смесь экструдирют при температуре 195-210°С, получая полимерную композицию.
Модификация монтмориллонита происходит следующим образом: природный монтмориллонит обрабатывают модификатором, с последующим отделением модифицированного монтмориллонита, промывкой и сушкой, причем обработку ведут при ультразвуковом диспергировании монтмориллонита, эквимолярных количеств ε-капролактама и полифторированных спиртов в этаноле при 70°С и частоте ультразвука 40 кГц, высушенную реакционную массу подвергают при 170°С олигомеризации в нанослоях монтмориллонита ε-капролактама с полифторированными спиртами в запаянной ампуле в течение 90 мин. (патент RU 2430883, Способ модификации монтмориллонита).
Соотношение компонентов следующее, мас. ч.: полибутилентерефталат - 95, полиэтелен высокой плотности, то есть порошкообразный полиэтилен базовой марки ПЭВП-276 с диаметром 0,179; 0,126 и 0,071 мм., возможное содержание каждого из них в смеси в любой пропорции - 3,5; модифицированный слоевой алюмосиликат монтмориллонита обладающий гидрофобными свойствами - 1, стабилизирующая добавка Irganox-B 225 - 0,5.
Изобретение может быть применено при создании качественных конструкционных изделий, а также в автомобилестроении, строительной и других отраслях промышленности.